(57)【要約】【課題】アルミニウム箔を使用しなくても優れた遮光性、隠蔽性を有し、さらに焼却時に問題がない積層包装材料を提供することにある。【解決手段】基材フィルム（１）の一方の面に白色層（２）、接着剤層（３）、乳白ポリオレフィン系樹脂からなるシーラント層（４）を積層した積層体であって、白色層（２）が厚さ３μｍ以上の白色インキからなるか、白色層（２）を多層構成にするか、多層構成の白色層の少なくとも１層がイソシアネート化合物を含有する２液反応型白色インキからなることを特徴とする。【選択図】図１
2004223977.tif 000002
【特許請求の範囲】
【請求項１】
基材フィルムの一方の面に白色層、接着剤層、乳白ポリオレフィン系樹脂からなるシーラント層を積層した積層体であって、白色層が厚さ３μｍ以上の白色インキからなることを特徴とする積層包装材料。
【請求項２】
前記白色層が多層構成であることを特徴とする請求項１記載の積層包装材料。
【請求項３】
前記多層構成の白色層の少なくとも１層がイソシアネート化合物を含有する２液反応型白色インキからなることを特徴とする請求項２記載の積層包装材料。
【発明の詳細な説明】
【０００１】
【発明の属する技術分野】
本発明は、食品や非食品及び医薬品等の包装分野に用いられる包装用の積層材料に関するもので、遮光性と隠蔽性を有する積層包装材料に関するものである。
【０００２】
【従来の技術】
【０００３】
食品や非食品及び医薬品等の包装に用いられる積層包装材料には、種々の機能が要求され、それらの機能の中で内容物の変質を抑制する為のガスバリア性、可視光線などの遮光性、内容物の隠蔽性等の機能を付与させる為に、従来アルミニウム箔を積層したものが多く使用されている。しかし、アルミニウム箔を積層した包装材料は廃棄され、焼却する際に焼却炉を傷める等の弊害があり、近年アルミニウム箔を使用しない包装材料の要望が高まっている。ガスバリア性を付与させる方法として酸化珪素や酸化アルミニウムなどの無機酸化物をフィルム基材に蒸着したフィルムが利用されているが、これらの蒸着フィルムは現状では透明性とガスバリア性を備えている材料としての利用がほとんどであり、遮光性及び隠蔽性を有しているものは無い。
【０００４】
本発明の課題は、アルミニウム箔を使用しなくても優れた遮光性、隠蔽性を有し、さらに焼却時に問題がない積層包装材料を提供することにある。
【０００５】
【課題を解決するための手段】
本発明の請求項１に係る発明は、基材フィルムの一方の面に白色層、接着剤層、乳白ポリオレフィン系樹脂からなるシーラント層を積層した積層体であって、白色層が厚さ３μｍ以上の白色インキからなることを特徴とする積層包装材料である。
【０００６】
本発明の請求項２に係る発明は、上記請求項１に係る発明において、前記白色層が多層構成であることを特徴とする積層包装材料である。
【０００７】
本発明の請求項３に係る発明は、上記請求項２に係る発明において、前記多層構成の白色層の少なくとも１層がイソシアネート化合物を含有する２液反応型白色インキからなることを特徴とする積層包装材料である。
【０００８】
【作用】
本発明によれば、基材フィルムの一方の面に白色層、接着剤層、乳白ポリオレフィン系樹脂からなるシーラント層を積層した積層体であって、白色層が厚さ３μｍ以上の白色インキからなっているので、白濃度も良く、アルミニウム箔を使用せずに優れた遮光性と隠蔽性を有しており、廃棄され、焼却する時に問題無く処理できる。また、白色層を多層構成にし、その白色層の少なくとも１層をイソシアネート化合物を含有する２液反応型白色インキからなる層にすることにより、白濃度も向上し、遮光性と隠蔽性も向上し、積層包装材料としての諸物性も向上する。
【０００９】
【発明の実施の形態】
本発明の積層包装材料を実施の形態に沿って以下に詳細に説明する。
【００１０】
図１は本発明の積層包装材料の一例を示す側断面図であり、厚み方向に順に、基材フィルム（１）、白色層（２）、接着剤層（３）、シーラント層（４）が順次積層されている。
【００１１】
前記基材フィルム（１）は、普通セロファン、防湿セロファン、厚み６〜１２μｍの延伸ポリエステルフィルム（ＰＥＴフィルム）、厚さ２０〜３０μｍの二軸延伸ポリプロピレンフィルム（ＯＰＰフィルム）、厚さ１５〜２５μｍの二軸延伸ナイロンフィルム（ＯＮｙフィルム）等を使用する。
【００１２】
前記白色層（２）は、厚さ３μｍ以上の白色インキからなっている。または、白色層（２）を多層構成にし、多層構成の白色層の少なくとも１層をイソシアネート化合物を含有する２液反応型白色インキからなる層にしても良い。白色層（２）を多層構成にすることにより、白濃度、遮光性、隠蔽性を向上させることができ、さらに、多層構成の白色層の少なくとも１層をイソシアネート化合物を含有する２液反応型白色インキからなる層にすることにより、積層包装材料の諸物性を向上させることができる。
【００１３】
前記白色インキは、高分子樹脂からなるバインダー樹脂（固着剤）と酸化チタンなどの白色顔料からなる着色剤からなっており、白色顔料の配合割合は２０〜５０重量％（固形分比）のものが使用される。バインダー樹脂としては、セルローズ系樹脂、ポリアミド系樹脂、セルローズ／ポリアミド混合系樹脂、塩化ビニル／酢酸ビニル共重合体樹脂、変性ポリオレフィン系樹脂、アクリル系樹脂、塩化ゴム樹脂、環化ゴム樹脂、ウレタン系樹脂、塩素化ポリプロピレン樹脂等の樹脂が使用される。さらに、添加するイソシアネート化合物としては、２，４−トリレンジイソシアネート、２，６−トリレンジイソシアネート、キシリレンジイソシネート、イソホロンジイソシアネート、ヘキサメチレンジイソシアネート、４，４−ジフェニルメタンジイソネート等の各種ジイソシアネート系モノマー類と、これらの重合体、誘導体が用いられる。積層方法は、前記バインダーと白色顔料を酢酸エチル等のエステル系溶剤、メチルエチルケトン等のケトン系溶剤、イソプロピルアルコール等のアルコール系溶剤の混合溶剤で溶解、分散させたインキを公知のグラビア印刷方式で印刷、乾燥し積層する。
【００１４】
前記接着剤層（３）としては、一般的にドライラミネート用接着剤として使用される二液硬化型ポリウレタン系接着剤などを使用し、塗布方法としてはグラビアコート法、ロールコート法などで塗布する。接着剤の塗布量は１〜５ｇ／ｍ２（乾燥状態）である。
【００１５】
前記シーラント層（４）は、ポリオレフィン系樹脂に対し酸化チタンを５重量％添加した乳白ポリオレフィン系樹脂を使用する。ポリオレフィン系樹脂としては、低密度ポリエチレン樹脂、直鎖状低密度ポリエチレン樹脂、中密度ポリエチレン樹脂、高密度ポリエチレン樹脂、エチレン・α−オレフィン共重合体樹脂などのエチレン系樹脂や、ホモポリプロピレン樹脂、プロピレン・エチレンランダム共重合体、プロピレン・エチレンブロック共重合体、プロピレン・α−オレフィン共重合体などのポリプロピレン系樹脂などの選択が可能であり、また、これらのオレフィン系樹脂をグラフト重合などにより酸変成した変成ポリオレフィン樹脂も使用可能である。上述したポリオレフィン系樹脂の単体又は２種以上からなるブレンド物でもかまわない。積層方法は前記乳白ポリオレフィン系樹脂を溶融押出法で押出ラミネートする方法あるいは前記乳白ポリオレフィン系樹脂からなるフィルムをドライラミネートする方法のいずれでも良い。厚みは２０〜１４０μｍの範囲のものを使用する。
【００１６】
【実施例】
本発明の積層包装材料を、以下に具体的な実施例に従って説明するが、本発明がこれらの実施例に限定されるものではない。
【００１７】
＜実施例１＞
基材フィルム（１）として厚さ１２μｍの二軸延伸ポリエステルフィルム（以下、ＰＥＴフィルムとする）を使用し、印刷機を使用して、このＰＥＴフィルムの片面に２，４−トリレンジイソシアネートが添加され、白色顔料を３５重量％（固形分比）含有する２液反応型ウレタン系白色インキを線数１７５線、版深度３５μｍのグラビアシリンダー版で印刷、乾燥して厚さ２μｍの一層目の白色層を積層し、さらにその上に同様に厚さ２μｍの二層目の白色層を積層し、さらにその上に同様に厚さ２μｍの三層目の白色層を積層して、三層構成の白色層を有する積層フィルムを作成した。引き続き、ドライラミネート機を用いて、前記積層フィルムの白色層面に塗布量３ｇ／ｍ２（乾燥状態）のポリウレタン系接着剤を介してシーラント層（４）として厚さ６０μｍの乳白ポリエチレン樹脂（酸化チタン５重量％含有）を積層し、本発明の積層包装材料を作成した。
【００１８】
＜比較例１＞
基材フィルムとして厚さ１２μｍの二軸延伸ポリエステルフィルム（以下、ＰＥＴフィルムとする）を使用し、印刷機を使用して、このＰＥＴフィルムの片面に白色顔料を３５重量％（固形分比）含有する一液型のウレタン系白色インキを線数１７５線、版深度３５μｍのグラビアシリンダー版で印刷、乾燥し、厚さ２μｍの白色層を積層した。引き続き、ドライラミネート機を用いて、前記ＰＥＴフィルム／白色層構成の積層フィルムの白色層面に塗布量３ｇ／ｍ２  （乾燥状態）のポリウレタン系接着剤を介して厚さ９μｍのアルミニウム箔を積層し、そのアルミニウム箔の上に塗布量３ｇ／ｍ２  （乾燥状態）のポリウレタン系接着剤を介して厚さ５０μｍの透明ポリエチレン樹脂を積層し、比較用の積層包装材料を作成した。
【００１９】
〈評価〉
実施例１及び比較例１の積層包装材料の遮光性、隠蔽性、及び白濃度を以下の測定方法で測定し、評価した。その結果を表１に示す。
（１）遮光性測定方法
光線透過率測定器（島津精機（株）製、ＵＶ１６０Ａ）を使用し、積層包装材料の波長８００ｎｍ及び１１００ｎｍの光線透過率を測定した。
（２）隠蔽性測定方法
白板上及び黒板上に積層包装材料を置き、ＧｒｅｔａｇＭａｃｂｅｔｈ社製の分光光度計を用いて色相を測定し、各々の色相の差から隠蔽性の良否を判定した。
（３）白濃度測定方法
白板上に積層包装材料を置き、ＧｒｅｔａｇＭａｃｂｅｔｈ社製の分光光度計を用いて明度を測定した。数値が大きい方が白濃度がある。
【００２０】
【表１】
2004223977.tif 000003
【００２１】
表１の結果から、実施例１の積層包装材料は、白濃度は良好で、光線透過率は０．６％以下で小さく、遮光性が優れており、隠蔽性も良好であり、焼却性も良好である。比較例１の積層包装材料は白濃度は悪く、アルミニウム箔を使用しているので、遮光性及び隠蔽性は良好であるが、焼却性が不適である。
【００２２】
【発明の効果】
本発明の積層包装材料は、基材フィルムの一方の面に白色層、接着剤層、乳白ポリオレフィン系樹脂からなるシーラント層を積層した積層体であって、白色層が厚さ３μｍ以上の白色インキからなっているので、白濃度も良く、アルミニウム箔を使用せずに優れた遮光性と隠蔽性を有している。さらに、白色層を多層構成にし、多層構成の白色層の少なくとも１層をイソシアネート化合物を含有する２液反応型白色インキからなる層にすることにより、さらに白濃度、遮光性、隠蔽性を向上させることができると共に積層包装材料の諸物性を向上させることができる。
【図面の簡単な説明】
【図１】本発明の積層包装材料の一例を示す側断面図である。
【符号の説明】
１…基材フィルム
２…白色層
３…接着剤層
４…シーラント層
【図１】
2004223977.tif 000004